【事件の表示】
　特許第３００１１５８号「多層ポリスチレン系熱収縮フィルム」の請求項１に係る特許に対する特許異議の申立てについて、次のとおり決定する。
【結　論】
　特許第３００１１５８号の請求項１に係る特許を維持する。
【理　由】
１．本件発明
　本件特許第３００１１５８号は、平成１１年２月５日出願（国内優先権主張　平成１０年１２月２５日）の特願平１１−２８３７６号の特許出願に係り、平成１１年１１月１２日にその特許権の設定登録がなされたものであって、その請求項１に係る発明（以下、「本件発明」という。）は、特許明細書の記載からみて、その特許請求の請求項１に記載された次のとおりのものである。
　「 両外層が、（ａ）ブタジエン単位含有量少なくとも１５重量％のスチレン−ブタジエン−スチレン型ブロック共重合体９０〜１００重量％と（ｂ）スチレン−ブチルアクリレート共重合体及びポリスチレン樹脂の中から選ばれた少なくとも１種１０〜０重量％との混合物からなり、中間層が、（ｃ）ブタジエン単位含有量１５〜４０重量％のスチレン−ブタジエン−スチレン型ブロック共重合体９〜５９重量％と（ｄ）スチレン−ブチルアクリレート共重合体４０〜９０重量％と（ｅ）ブタジエン単位含有量５０〜８０重量％のスチレン−ブタジエン−スチレン型ブロック共重合体、ブタジエン単位含有量２０〜５０重量％のスチレン−ブタジエン−スチレン型ブロック共重合体水素添加物及びイソプレン単位含有量２０〜５０重量％のスチレン−イソプレン−スチレン型ブロック共重合体水素添加物の中から選ばれた少なくとも１種１〜８重量％と（ｆ）ポリスチレン樹脂０〜５重量％との混合物からなる少なくとも３層構造を有し、全体に対する中間層の厚さの比率が５０〜９０％で、全体におけるブタジエン単位と水添ブタジエン単位と水添イソプレン単位の合計含有量が５〜１５重量％であり、かつ７０℃水溶中１０秒間保持した際の加熱収縮率が一方向に７％以上であることを特徴とする多層ポリスチレン系熱収縮フィルム。」
　
２．申立ての理由の概要
　これに対し、特許異議申立人・東谷　満（以下、「申立人Ａ」という。）は、甲第１号証（特公平３−５３０６号公報）、甲第２号証（特開平５−１０４６３０号公報）、甲第３号証（特開平１０−５８５４０号公報）（以下、甲第ｍ号証を「甲ｍ」、該甲号証記載の発明を「甲ｍ発明」という。）を提出し、
　本件発明は、甲１〜３発明に基づいて当業者が容易に発明をすることができたものであるから、本件発明に係る特許は、特許法第２９条第２項の規定に違反してされたものである、
と主張する。
　また、特許異議申立人・宇留賀　加代子（以下、「申立人Ｂ」という。）は、甲１（特公平３−５３０６号公報。申立人Ａの前記甲１に相当）を提出し、　
　１）本件発明は、甲１発明と同一の発明であるか、少なくとも、甲１発明に基づいて当業者が容易に発明をすることができたものであるから、本件発明に係る特許は、特許法第２９条第１項第３号、あるいは同法同条第２項の規定に違反してされたものであり、
　２）本件特許明細書の記載は、特許法第３６条第４項又は第５項及び第６項に規定する要件を満たしていない、
と主張する。
　
３．申立人の主張の適否の判断
　３の１．申立人Ａの主張について
　３の１の１．甲各号証の記載内容
　ａ．甲１
　ア．「ビニル芳香族炭化水素と、脂肪族不飽和カルボン酸、該カルボン酸・アルキルエステルより選ばれる少なくとも１種の脂肪族不飽和カルボン酸系誘導体との共重合体で、ビカット軟化点が９０℃を越えなく、ビニル芳香族炭化水素よりなる成分の含量が９５〜２０重量％より成る、少なくとも１種の共重合体成分（Ａ）と、少なくとも１個のビニル芳香族炭化水素より成る重合体ブロックと、少なくとも１個の共役ジェン誘導体を主体として重合した重合体ブロックと、を有しビニル芳香族炭化水素よりなる重合体成分が９５〜２０重量％より成る少なくとも１種のブロック共重合体成分（Ｂ）との混合組成物を主体とし、両者の重量混合比率が０.０５≦Ａ／（Ａ＋Ｂ）≦０.９５である混合組成物からなる層を少なくとも１層有し、少なくとも１軸に延伸され、その主たる延伸方向での、加熱収縮応力が少なくとも５０ｇ／ｍｍ２、１００℃での収縮応答性が少なくとも２０％であることを特徴とする多層低温収縮性フィルム。」（特許請求の範囲第１項）、
　イ．「共重合体成分（Ａ）と共重合体成分（Ｂ）とよりなる混合組成物を主体とした少なくとも１層（Ｘ層）以外の他層が、該（Ａ）成分の共重合体より選ばれる少なくとも１者よりなる成分又は該（Ｂ）成分の共重合体より選ばれる少なくとも１者よりなる成分から選ばれる成分を主体とした少なくとも１層（Ｙ層とする）からなる２層以上の特許請求の範囲第１項記載のフィルム。」（特許請求の範囲第８項）、
　ウ．（Ｂ）成分に関し、「基本的にはビニル芳香族炭化水素によるブロックセグメントを：Ｓ、共役ジェンを主体とするブロックセグメントを：Ｄとすると、……Ｓ−（Ｄ−Ｓ）ｎ（但しｎ＝１〜１０）で表わされる基本構造を有する線状のブロック共重合体であり」（７頁右欄２７〜３３行）、　
　エ．前記イのフィルムの積層態様について、「例えばＹ／Ｘ／Ｙ……等……の３層、……Ｙ／Ｘ１／Ｘ２／Ｙ……等……の４層、……Ｙ／Ｘ１／Ｘ２／Ｘ３／Ｙ……その他の５層……でも良く」（９頁左欄３０行〜同右欄１行）、
　オ．「本発明の特定の組成物層（Ｘ層）の全体に対する比率はその厚み比で９５〜１０％……であり」（９頁右欄８〜１１行）、
　カ．「本発明のフィルムの低温収縮性とは延伸方向における８０℃の加熱収縮率で表わし、少なくとも２０％、好ましくは同３０％である。」（１０頁右欄３３〜３５行）、
　キ．前記共重合体成分（Ａ）として、共重合成分比の相違する、いずれもスチレン−ブチルアクリレート共重合体であるＳＡ−１〜ＳＡ−５及びＳＡ−８を使用すること（１２頁表１）、
　ク．同共重合体成分（Ｂ）として、１，３−ブタジェン原料の含量の相違するスチレン−ブタジェンブロック共重合体ＳＢ１〜ＳＢ４及びＳＢ７を使用すること（１３頁表２）、
　ケ．特定の組成、層構成、製造条件で得られた前記多層低温収縮性フィルムの実例（特に、１４〜１５頁表３中のＲｕｎ　Ｎｏ．（＝実施例）２〜５、７〜１０及び１８頁表５中のＲｕｎ　Ｎｏ．（＝実施例）１３〜１８参照）。
　ｂ．甲２
　コ．「ビニル芳香族系炭化水素と、脂肪族不飽和カルボン酸アルキルエステル……と、の共重合体で、ビカット軟化点が１０５℃を超えない該共重合体（Ａ）５〜９５重量％と、少なくとも１個のビニル芳香族炭化水素が主体よりなる重合体ブロックと、少なくとも１個の共役ジエン誘導体を主体として重合した重合体ブロックとよりなる共重合体（Ｂ）４〜９４重量％と、該ブロック共重合体（Ｂ）の共役ジエン由来の不飽和結合部分の少なくとも１部を水添処理した重合体ブロックを主体とした共重合体……等より選ばれる少なくとも１種の重合体（Ｃ）１〜３０重量％とを主体とした混合組成物からなる、少なくとも１軸に延伸されたフィルムで、少なくとも主延伸方向の熱収縮力が１５１〜８００ｇ／ｍｍ２で、且つ上記の対直角方向の熱収縮力が５〜１５０ｇ／ｍｍ２であることを特徴とする熱収縮性硬質フィルム。」（請求項２）、
　サ．「該共重合体（Ａ）は、その１例としてスチレン−ブチルアクリレート共重合体……がある。」（段落【０００９】）、
　シ．「該ブロック共重合体（Ｂ）は、その１例としてスチレン−ブタジェン−ブロック共重合体（ＳＢＢＣと称する）がある。……本発明で使用するＳＢＢＣには、……例えば……Ｓ−Ｂ−Ｓ等……種々ある」（段落【００１６】〜【００１７】）、
　ス．「本フィルムは、多層フィルムの少なくとも１層として利用しても良く、その場合、同種（同種の樹脂つまりスチレン系共重合体、ＳＢＢＣ系重合体の少なくとも１種と組合わせたもの）多層フィルム……の少なくとも１層（表層、内部層）として利用しても良い。」（段落【００３０】）。
　ｃ．甲３
　セ．スチレン系重合体とビニル芳香族炭化水素と共役ジェンの共重合体との混合樹脂組成物を延伸してなる各種フィルムの７０℃水浴中１０秒間保持した際の加熱収縮率の値には、一方向に７％以上のものがあること（段落【００４５】の表２）。
　３の１の２．対比・判断
　本件発明（前者）と甲１発明（後者）とを対比すると、前記ア〜ケ、特に後者の前記実施例２〜５等に示される具体的構成からみて、
　両者は、
　「両外層が、（ａ）′スチレン−ブタジエン−スチレン型ブロック共重合体と（ｂ）′スチレン−ブチルアクリレート共重合体との混合物からなり、中間層が、（ｃ）′下記（ｅ）′より相対的にブタジェン含有量の小さいスチレン−ブタジエン−スチレン型ブロック共重合体と（ｄ）′スチレン−ブチルアクリレート共重合体と（ｅ）′前記（ｃ）′より相対的にブタジェン含有量の大きいスチレン−ブタジエン−スチレン型ブロック共重合体との混合物からなる少なくとも３層構造を有し、全体に対する中間層の厚さの比率が５０〜９０％である多層ポリスチレン系熱収縮フィルム」
に係る点で一致するものの、
　甲１には、前者の必須の構成である、少なくとも３層構造を有する多層ポリスチレン系熱収縮フィルムにおいて、
　（１）両外層が、（ａ）ブタジエン単位含有量少なくとも１５重量％のスチレン−ブタジエン−スチレン型ブロック共重合体９０〜１００重量％と（ｂ）スチレン−ブチルアクリレート共重合体及びポリスチレン樹脂の中から選ばれた少なくとも１種１０〜０重量％との混合物からなり（以下、「外層要件」という。）、
　（２）中間層が、（ｃ）ブタジエン単位含有量１５〜４０重量％のスチレン−ブタジエン−スチレン型ブロック共重合体９〜５９重量％と（ｄ）スチレン−ブチルアクリレート共重合体４０〜９０重量％と（ｅ）ブタジエン単位含有量５０〜８０重量％のスチレン−ブタジエン−スチレン型ブロック共重合体、ブタジエン単位含有量２０〜５０重量％のスチレン−ブタジエン−スチレン型ブロック共重合体水素添加物及びイソプレン単位含有量２０〜５０重量％のスチレン−イソプレン−スチレン型ブロック共重合体水素添加物の中から選ばれた少なくとも１種１〜８重量％と（ｆ）ポリスチレン樹脂０〜５重量％との混合物からなり（以下、「中間層要件」という。）、
　（３）全体におけるブタジエン単位と水添ブタジエン単位と水添イソプレン単位の合計含有量が５〜１５重量％であり（以下、「ブタジェン単位要件」という。）、
　（４）７０℃水溶中１０秒間保持した際の加熱収縮率が一方向に７％以上である（以下、「加熱収縮率要件」という）、
点について、記載されていない。
　ここで、申立人Ａは、該中間層要件は甲２発明（前記コ〜ス参照）から、該加熱収縮率要件は甲３発明（同セ参照）から、それぞれ、導き出せる旨主張する。
　しかしながら、前記のとおり、前者は、少なくとも３層構造を有する多層ポリスチレン系熱収縮フィルムが前記（１）〜（４）の要件を兼備することを必須の要件とするものであるところ、甲２や甲３に係るフィルムは、他の要件を充足することもなく、たまたま前者の一部の要件を満たしているというだけにすぎず、この程度の開示からは、前記（１）〜（４）の要件を兼備させる旨の前者の構成が当業者に想到容易であるとはいえない。
　さらに、ブタジェン単位要件について、「該単位が大きくなると、自然収縮率が大きくなることは当業者にとって常識の範囲であり、その範囲を適宜決定することは当業者に想到容易であり」、また、「甲１〜３に記載のない数値限定要件も、その範囲を適宜決定することは当業者に想到容易である」とする申立人Ａの主張（特許異議申立書９頁１２〜１３行、同２６〜２７行）は、いずれも格別の根拠のない「単なる主張」にすぎず、採用することはできない。
　一方、前者は、前記必須の構成を具備することにより、特許明細書記載の顕著な効果を奏するものと認められる。
　したがって、前者、すなわち、請求項１に係る発明は、甲１〜３発明に基づき当業者に想到容易であったということはできない。
　３の２．申立人Ｂの主張について
　３の２の１．主張１）について
　３の２の１の１．甲号証の記載内容
　ｄ．甲１
　３の１の１のａ項参照。
　３の２の１の２．対比・判断
　先ず、発明の新規性について、本件発明（前者）と甲１発明（後者）とを対比すると、３の１の２で既述のとおり、後者は、その構成の一部の点で前者と重複するものの、甲１には、前者の必須の構成である、前記「特定の外層要件と中間層要件とブタジェン単位要件と加熱収縮率要件とを兼備した多層ポリスチレン系熱収縮フィルム」について記載されていない。
　そして、該必須の構成が甲１の現実の記載から当業者に自明である旨の根拠もない。
　したがって、前者は、後者と同一の発明ということはできない。
　次に、発明の進歩性について、甲１発明中には、該必須の構成の採用が本件特許明細書記載の顕著な効果発現に結びつくことを教示するところは存在しない。
　そうすると、前者は、後者から当業者に想到容易ということもできない。
　３の２の２．主張２）について
　申立人Ｂは、本件特許明細書の前記請求項１の成分（ａ）及び成分（ｅ）に挙げられたブロック共重合体（ないしはその水素添加物）について、例えば、「スチレン−ブタジェン−スチレン型ブロック共重合体」における中間ブロックを構成する部分が「ブタジェン」という表示のみでは、そのブロックがいかなる重合体により構成されるのか不明（ブタジェンがイソプレンに変わっても、その事情は同じ）である点で、本件特許明細書は、特許を受けようとする発明を明確に記載したものとはいえない、と主張する。
　しかしながら、上記の例でいえば、該中間ブロックが「ブタジェン」と記載され、それについて他に格別の言及乃至規定がない以上、技術常識上、それは文字どおり「ポリブタジェンブロック」、すなわち、ブタジェンのみより構成されたブロックを指すことは当業者に自明の範囲と解されるから、そうした自明事項について記載されていないからといって、本件特許明細書の記載に申立人Ｂ主張の記載不備が存在するとはいえない。
　
４．むすび
　したがって、特許異議申立ての理由及び証拠によっては、本件請求項１に係る特許を取り消すことはできない。
　また、他に本件請求項１に係る特許を取り消すべき理由を発見しない。
　よって、結論のとおり決定する。
【異議決定日】
平成１３年５月１６日（２００１．５．１６）